(57)【要約】      （修正有）【課題】色再現域が広く明度が高い、表示特性が良好な液晶表示装置を実現する、カラーフィルタ、液晶表示装置を提供する。【解決手段】透明基板上に、少なくとも緑色の着色画素を備えるカラーフィルタであって、前記カラーフィルタの緑色画素部が、アルミフタロシアニン顔料を含むカラーフィルタとし、好ましくはピグメントイエロー１３８顔料を含むカラーフィルタとし、さらに好ましくはピグメントグリーン５８顔料を含むカラーフィルタとする。前記緑色画素の固形分中のアルミフタロシアニン顔料、及びピグメントイエロー１３８顔料、並びにピグメントグリーン５８顔料の合計含有率が２５ｗｔ％以上、５０ｗｔ％以下である。【選択図】なし【特許請求の範囲】
【請求項１】
透明基板上に、少なくとも緑色の着色画素を備えるカラーフィルタであって、前記カラーフィルタの緑色画素部が、下記化学構造式
【化１】
2016170192.tif 000013
で表されるアルミフタロシアニン顔料を含むことを特徴とするカラーフィルタ。
【請求項２】
前記緑色画素部が、さらに、ピグメントイエロー１３８顔料を含むことを特徴とする、請求項１に記載のカラーフィルタ。
【請求項３】
前記緑色画素部が、さらに、ピグメントグリーン５８顔料を含むことを特徴とする、請求項２に記載のカラーフィルタ。
【請求項４】
前記緑色画素の固形分中のアルミフタロシアニン顔料、及びピグメントイエロー１３８顔料、並びにピグメントグリーン５８顔料の合計含有率が２５ｗｔ％以上、５０ｗｔ％以下であることを特徴とする請求項３に記載のカラーフィルタ。
【請求項５】
前記緑色画素の膜厚が３μｍ以下であることを特徴とする請求項１〜請求項４のいずれかに記載のカラーフィルタ。
【請求項６】
白色ＬＥＤを光源とし、４３０ｎｍ〜４６０ｎｍ、及び５２０ｎｍ〜５６０ｎｍ、並びに６００ｎｍ〜６５０ｎｍの各々の波長範囲内に輝度のピーク値を有し、かつ前記各々の波長範囲内の輝度のピーク値が下記（数式１）、及び（数式２）
１.0  ≦  I（R）／I（G）≦  3.5・・・・・・（数式１）
0.4  ≦  I（R）／I（B）≦  2.0・・・・・・（数式２）
I（R）：６００ｎｍ〜６５０ｎｍの波長範囲の輝度のピーク値
I（G）：５２０ｎｍ〜５６０ｎｍの波長範囲の輝度のピーク値
I（B）：４３０ｎｍ〜４６０ｎｍの波長範囲の輝度のピーク値
の関係を満たすバックライトユニットと、
請求項１〜５のいずれかに記載のカラーフィルタと、
を具備することを特徴とする液晶表示装置。
【発明の詳細な説明】
【技術分野】
【０００１】
本発明はカラーフィルタ、及びそれを用いた液晶表示装置に関するものである。
【背景技術】
【０００２】
カラー液晶表示装置は、近年、液晶カラーテレビや液晶表示装置一体型のノートパソコンに加え、ＬＥＤを光源とするスマートフォン、タブレットにも多く用いられ、大きな市場を形成するに至っている。
【０００３】
ＬＥＤを光源とする一般的な液晶表示装置１００の断面模式図を図１に示す。液晶表示装置１００は、カラーフィルタ基板１と液晶層２とＴＦＴアレイ基板３で構成される液晶パネル５と、液晶パネル５の裏面に具備されるバックライトユニット４で主要な部分が構成される。カラーフィルタ基板１とアレイ基板３との、それぞれ液晶層２と接する面には配向膜が具備されるが図示を省いている。
【０００４】
カラーフィルタ７上には、透明樹脂層であるオーバーコート８が積層されている。アレイ基板３には、ＴＦＴ（トランジスタ）を含むアレイ部１６が具備されている。
【０００５】
バックライトユニット４は、一例として、アクリル樹脂などで形成される導光板１３の両側にエッジライトとして白色ＬＥＤ９、１０が具備されている。白色ＬＥＤから出射される、４３０ｎｍから４７０ｎｍの波長範囲に発光強度のピーク波長を有する青色光と、５１０ｎｍから５６０ｎｍの波長範囲に発光強度のピーク波長を有する緑色光と、６００ｎｍから６７０ｎｍの波長範囲に発光強度のピーク波長を有する赤色光は、反射板１４で反射されるとともに導光板１３を介して、観察者側に出射される。プリズムシートや増反射膜などの光学素子の図示を省いている。
【０００６】
白色ＬＥＤとしては、代表的な擬似白色ＬＥＤとして２波長ＬＥＤと３波長ＬＥＤが挙げられる。２波長ＬＥＤは、青色ＬＥＤから発する光をＹＡＧ（イットリウム・アルミニウム・ガーネット）などの蛍光体に通して混色させたものであり、４３０ｎｍから４７０ｎｍの波長範囲に青色ＬＥＤ由来の発光強度のピーク波長を有し、また、５２０ｎｍから５６０ｎｍの波長範囲に黄色蛍光体に由来する発光強度のピーク波長を有することを特徴とする。
【０００７】
一方、３波長ＬＥＤは、近紫外あるいは青色ＬＥＤが放射する青色光の一部が蛍光体層を透過し、残りは緑色蛍光体と赤色蛍光体に吸収され、それぞれ緑色と赤色の光に変換されるものが一例として挙げられる。この白色ＬＥＤは、４３０ｎｍから４７０ｎｍの波長範囲に青色ＬＥＤ由来の発光強度のピーク波長を有し、５１０ｎｍから５６０ｎｍ、及び６００ｎｍから６７０ｎｍの波長範囲に緑色蛍光体、赤色蛍光体に由来する発光強度のピーク波長を有することを特徴とする。
【０００８】
ＬＥＤを光源とする液晶表示装置においても、その表示性能への要求は年々高くなっている。中でも、映画、写真などを見るために、より広い色再現域（高色再現性）を有し、高明度、高輝度な表示性能が求められている。
【０００９】
従来の表示装置は、色空間の国際標準規格であるｓＲＧＢ（ＩＥＣ６１９６６−２−１）に準拠するものが多かった。しかしながら、更なる色再現性向上の要求から、ｓＲＧＢと比べて高色再現性を有するＡｄｏｂｅＲＧＢに対応する表示装置の要求が高まっている。ＡｄｏｂｅＲＧＢ規格はＡｄｏｂｅＳｙｓｔｅｍｓによって提唱された色空間の定義であ
り、ＡｄｏｂｅＲＧＢにおいて三原色は、ＸＹＺ表色系における色度座標ｘ及びｙについて下記のように定められている。 
赤：ｘ＝０．６４；ｙ＝０．３４ 
緑：ｘ＝０．２１；ｙ＝０．７１ 
青：ｘ＝０．１５；ｙ＝０．０６ 
【００１０】
色再現性を評価する規格としては、ｓＲＧＢ、ＡｄｏｂｅＲＧＢの他に、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）比がある。ＮＴＳＣ比は、通常、ＮＴＳＣが定める赤、緑、青の色度座標が作る三角形の面積に対する比率で色再現域の広さ（色再現性）を評価する。 
【００１１】
このような背景において、表示装置をカラー表示化させる機能を有するカラーフィルタ基板においても、ＡｄｏｂｅＲＧＢや高ＮＴＳＣ比等の高色再現性を有する色空間を達成することが求められている。このような高色再現性を有する色空間を達成するためには、特にカラーフィルタ基板に具備される緑色画素を、高色濃度の緑の色度（ｘ＝０．２０〜０．３０、ｙ＝０．６０〜０．７５）とすることが必要である。
【００１２】
緑色画素の色度を向上させるためには、画素の厚膜化がひとつの方法となるが、ピグメントグリーン３６あるいは５８といった一般的な色材のみを用いた場合には緑色画素の膜厚が実用的なレベルを超えて厚膜となってしまう問題がある。特に近年では画素の微細化が進むに従って、斜め方向から入射した光が隣接する他の画素を透過して光電変換素子に入光し、混色する問題が生じている。この問題を解決するために、例えば特許文献１には、Ｃ．Ｉ．ピグメントグリーン７、Ｃ．Ｉ．ピグメントイエロー１８５を含有する緑色感光性樹脂組成物を用いて緑色画素を形成する提案がなされている。しかしながら、特許文献１では、高色再現性は達成されているものの、明度の評価結果は記載されていない。特許文献２には、青色顔料と黄色顔料を混合した感光性樹脂組成物を用いることで顔料濃度を上げずに高色再現性を有する緑色画素を形成する提案がなされており、青色顔料としてＣ．Ｉ．ピグメントブルー１５：３、Ｃ．Ｉ．ピグメントブルー１５：４、Ｃ．Ｉ．ピグメントブルー１６及びＣ．Ｉ．ピグメントブルー７６が、黄色顔料としてＣ．Ｉ．ピグメントイエロー８３、Ｃ．Ｉ．ピグメントイエロー１３８、Ｃ．Ｉ．ピグメントイエロー１３９及びＣ．Ｉ．ピグメントイエロー１５０が例示されている。しかしながら、薄膜化のため青色顔料を相当量用いているために緑色画素の明度が低い、という問題が残っている。
【先行技術文献】
【特許文献】
【００１３】
【特許文献１】特開２００３−２３８８９８号公報
【特許文献２】特開２００４−１７６０００号公報
【発明の概要】
【発明が解決しようとする課題】
【００１４】
本発明は、上記の問題を解決するためになされたものであり、高色再現性を得るとともに、高明度を得ることが可能なカラーフィルタ、及びそれを用いた液晶表示装置を実現するものである。
【課題を解決するための手段】
【００１５】
上述の課題を解決するために、請求項１に記載の発明は、透明基板上に、少なくとも緑色の着色画素を備えるカラーフィルタであって、前記カラーフィルタの緑色画素部が、下記化学構造式
【化２】
2016170192.tif 000002
で表されるアルミフタロシアニン顔料を含むことを特徴とするカラーフィルタとしたもの
である。
【００１６】
請求項２に記載の発明は、前記緑色画素部が、さらに、ピグメントイエロー１３８顔料を含むことを特徴とする、請求項１に記載のカラーフィルタとしたものである。
【００１７】
請求項３に記載の発明は、前記緑色画素部が、さらに、ピグメントグリーン５８顔料を含むことを特徴とする、請求項２に記載のカラーフィルタとしたものである。
【００１８】
請求項４に記載の発明は、前記緑色画素の固形分中のアルミフタロシアニン顔料、及びピグメントイエロー１３８顔料、並びにピグメントグリーン５８顔料の合計含有率が２５ｗｔ％以上、５０ｗｔ％以下であることを特徴とする請求項３に記載のカラーフィルタとしたものである。
【００１９】
請求項５に記載の発明は、前記緑色画素の膜厚が３μｍ以下であることを特徴とする請求項１〜請求項４のいずれかに記載のカラーフィルタとしたものである。
【００２０】
請求項６に記載の発明は、白色ＬＥＤを光源とし、４３０ｎｍ〜４６０ｎｍ、及び５２０ｎｍ〜５６０ｎｍ、並びに６００ｎｍ〜６５０ｎｍの各々の波長範囲内に輝度のピーク値を有し、かつ前記各々の波長範囲内の輝度のピーク値が下記（数式１）、及び（数式２）１.0  ≦  I（R）／I（G）≦  3.5・・・・・・（数式１）
0.4  ≦  I（R）／I（B）≦  2.0・・・・・・（数式２）
I（R）：６００ｎｍ〜６５０ｎｍの波長範囲の輝度のピーク値
I（G）：５２０ｎｍ〜５６０ｎｍの波長範囲の輝度のピーク値
I（B）：４３０ｎｍ〜４６０ｎｍの波長範囲の輝度のピーク値
の関係を満たすバックライトユニットと、請求項１〜５のいずれかに記載のカラーフィルタと、を具備することを特徴とする液晶表示装置としたものである。
【発明の効果】
【００２１】
本発明によるカラーフィルタに依れば、高色再現性とともに、高明度となる液晶表示装置を実現することができる。
【図面の簡単な説明】
【００２２】
【図１】ＬＥＤを光源とする液晶表示装置の断面模式図である。
【図２】実施例、及び比較例で用いた、ＬＥＤ−１を具備するバックライトユニットの相対分光放射輝度を表す特性図である。
【図３】比較例で用いた、ＬＥＤ−２を具備するバックライトユニットの相対分光放射輝度を表す特性図である。
【図４】比較例で用いた、ＬＥＤ−３を具備するバックライトユニットの相対分光放射輝度を表す特性図である。
【発明を実施するための形態】
【００２３】
本発明によるカラーフィルタは、緑色画素の着色層を形成する着色組成物に用いる有機顔料の選定（請求項１〜３）と、緑色画素の固形分中における、選定した有機顔料の合計含有率（請求項４）と、それらによる緑色画素の膜厚（請求項５）に特徴を有するものである。
【００２４】
本発明によるカラーフィルタは、緑色画素の固形分中のアルミフタロシアニン顔料、及びピグメントイエロー１３８顔料、並びにピグメントグリーン５８顔料の合計含有率が２５ｗｔ％以上、５０ｗｔ％以下であることが好ましい。ここで、２５ｗｔ％未満であると、高色度を達成できなくなるとともに、着色物中の樹脂の量が多くなり、耐熱性が悪化、形
状制御が困難になる等の不具合が生じる。また、５０ｗｔ％より多いと、顔料成分が多く（開始剤、モノマー等が少なく）なり、感度不足、信頼性悪化、フォトリソ制御困難等の不具合が生じる。
【００２５】
本発明のカラーフィルタで用いるアルミニウムフタロシアニン顔料の化学構造式は化学構造式１を有するものとする。
【００２６】
本発明のカラーフィルタで、好ましく用いるピグメントイエロー１３８顔料、ピグメントグリーン５８顔料の化学構造式を以下に示す。
【化３】
2016170192.tif 000003
ピグメントイエロー１３８顔料の化学構造式    ・・・・（化学構造式２）
【化４】
2016170192.tif 000004
ピグメントグリーン５８顔料の化学構造式      ・・・・（化学構造式３）
【００２７】
以下、本発明のカラーフィルタに付属する部分の形態について述べる。
【００２８】
カラーフィルタを敷設するための透明基板は可視光に対してある程度の透過率を有するものが好ましく、より好ましくは８０％以上の透過率を有するものである。一般に液晶表示装置に用いられているものでよく、ＰＥＴなどのプラスチック基板やガラス基板が挙げられるが、通常はガラス基板を用いる。遮光パターンを付ける場合はあらかじめ透明基板上にクロム等の金属薄膜や遮光性樹脂によるパターンを公知の方法で付けたものを用いればよい。
【００２９】
カラーフィルタの赤、緑、青の各画素の着色層を形成する着色組成物に用いることのできる有機顔料のうち、本発明の請求項で規定する緑色及び黄色顔料以外の、赤色顔料、橙色顔料、青色顔料、紫顔料の具体例を、以下カラーインデックス番号で示す。
【００３０】
赤色顔料としては、Ｃ．Ｉ．  Ｐｉｇｍｅｎｔ  Ｒｅｄ  ２５４、７、９、１４、４１、４８：１、４８：２、４８：３、４８：４、８１：１、８１：２、８１：３、９７、１２２、１２３、１４６、１４９、１６８、１７７、１７８、１７９、１８０、１８４、１８５、１８７、１９２、２００、２０２、２０８、２１０、２１５、２１６、２１７、２２０、２２３、２２４、２２６、２２７、２２８、２４０、２４６、２５５、２６４、２７２、２７９等が挙げられる。
【００３１】
橙色顔料としてはＣ．Ｉ．  Ｐｉｇｍｅｎｔ  Ｏｒａｎｇｅ  ３６、４３、５１、５５、５９、６１、７１、７３等が挙げられる。
【００３２】
青色顔料としては、Ｃ．Ｉ．  Ｐｉｇｍｅｎｔ  Ｂｌｕｅ  １５、１５：１、１５：２、１５：３、１５：４、１５：６、１６、２２、６０、６４、８０等が挙げられる。
【００３３】
紫顔料としては、Ｃ．Ｉ．  Ｐｉｇｍｅｎｔ  Ｖｉｏｌｅｔ  １、１９、２３、２７、２９、３０、３２、３７、４０、４２、５０等の紫色顔料があげられる。
【００３４】
上記記載の顔料は、着色層によって単独あるいは2種以上を組み合わせて用いることができる。
【００３５】
また、本発明のカラーフィルタで使用する有機顔料と組み合わせて、彩度と明度のバランスを取りつつ良好な塗布性、感度、現像性等を確保するために、無機顔料を組み合わせて用いることも可能である。無機顔料としては、黄色鉛、亜鉛黄、べんがら（赤色酸化鉄（ＩＩＩ））、カドミウム赤、群青、紺青、酸化クロム緑、コバルト緑等の金属酸化物粉、金属硫化物粉、金属粉等が挙げられる。さらに、調色のため、耐熱性を低下させない範囲内で染料を含有させることができる。
【００３６】
着色組成物に用いる透明樹脂は、可視光領域の４００〜７００ｎｍの全波長領域において透過率が好ましくは８０％以上、より好ましくは９５％以上の樹脂である。透明樹脂には、熱可塑性樹脂、熱硬化性樹脂、及び感光性樹脂が含まれる。透明樹脂には、必要に応じて、その前駆体である、放射線照射により硬化して透明樹脂を生成するモノマーもしくはオリゴマーを単独で、または２種以上混合して用いることができる。
【００３７】
熱可塑性樹脂としては、例えば、ブチラール樹脂、スチレンーマレイン酸共重合体、塩素化ポリエチレン、塩素化ポリプロピレン、ポリ塩化ビニル、塩化ビニル-酢酸ビニル共重合体、ポリ酢酸ビニル、ポリウレタン系樹脂、ポリエステル樹脂、アクリル系樹脂、アルキッド樹脂、ポリスチレン、ポリアミド樹脂、ゴム系樹脂、環化ゴム系樹脂、セルロース類、ポリエチレン、ポリブタジエン、ポリイミド樹脂等が挙げられる。また、熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、フェノール樹脂等が挙げられる。
【００３８】
感光性樹脂としては、水酸基、カルボキシル基、アミノ基等の反応性の置換基を有する線状高分子にイソシアネート基、アルデヒド基、エポキシ基等の反応性置換基を有する（メタ）アクリル化合物やケイヒ酸を反応させて、（メタ）アクリロイル基、スチリル基等の光架橋性基を該線状高分子に導入した樹脂が用いられる。また、スチレン-無水マレイン酸共重合物やα-オレフィン-無水マレイン酸共重合物等の酸無水物を含む線状高分子をヒドロキシアルキル（メタ）アクリレート等の水酸基を有する（メタ）アクリル化合物によりハーフエステル化したものも用いられる。
【００３９】
光架橋剤として用いることのできる重合性モノマーとしては、トリメチロールプロパントリ（メタ）アクリレート、ペンタエリスリトールトリ（メタ）アクリレート、ジペンタエリスリトールヘキサ（メタ）アクリレート、エチレンオキサイド変性トリメチロールプロパントリ（メタ）アクリレート、プロピレンオキサイド変性トリメチロールプロパントリ（メタ）アクリレートなどの各種アクリル酸エステル及びメタクリル酸エステルなどが代表例に挙げられる。これらは単独または2種以上混合して用いることができ、さらに光硬化性を適正に保つ目的で、必要に応じ、他の重合性モノマー及びオリゴマーを混合して用いることが出来る。
【００４０】
その他の重合性モノマー及びオリゴマーとしては、メチル（メタ）アクリレート、エチル（メタ）アクリレート、２-ヒドロキシエチル（メタ）アクリレート、２-ヒドロキシプロピル（メタ）アクリレート、シクロヘキシル（メタ）アクリレート、β-カルボキシエチル（メタ）アクリレート、ジエチレングリコールジ（メタ）アクリレート、１，６-ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、１，６-ヘキサンジオールジグリシジルエーテルジ（メタ）アクリレート、ビスフェノールＡジグリシ
ジルエーテルジ（メタ）アクリレート、ネオペンチルグリコールジグリシジルエーテルジ（メタ）アクリレート、ジペンタエリスリトールヘキサ（メタ）アクリレート、トリシクロデカニル（メタ）アクリレート、エステルアクリレート、メチロール化メラミンの（メタ）アクリル酸エステル、エポキシ（メタ）アクリレート、ウレタンアクリレート等の各種アクリル酸エステル及びメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ-ヒドロキシメチル（メタ）アクリルアミド、Ｎ-ビニルホルムアミド、アクリロニトリル等が挙げられる。
これらについても、単独でまたは２種類以上混合して用いることができる。
【００４１】
着色組成物には、該組成物を紫外線照射により硬化する場合には、光重合開始剤等が添加される。光重合開始剤としては、４-フェノキシジクロロアセトフェノン、４-ｔ-ブチル-ジクロロアセトフェノン、ジエトキシアセトフェノン、１-（４-イソプロピルフェニル）-２-ヒドロキシ-２-メチルプロパン-１-オン、１-ヒドロキシシクロヘキシルフェニルケトン、２-ベンジル-２-ジメチルアミノ-１-（４-モルフォリノフェニル）-ブタン-１-オン等のアセトフェノン系化合物、ベンゾイン、ベンゾインメチルエーテル、ベンゾインエチルエーテル、ベンゾインイソプロピルエーテル、ベンジルジメチルケタール等のベンゾイン系化合物、ベンゾフェノン、ベンゾイル安息香酸、ベンゾイル安息香酸メチル、４-フェニルベンゾフェノン、ヒドロキシベンゾフェノン、アクリル化ベンゾフェノン、４-ベンゾイル-４'-メチルジフェニルサルファイド、３，３'，４，４'-テトラ（ｔ-ブチルパーオキシカルボニル）ベンゾフェノン等のベンゾフェノン系化合物、チオキサントン、２-クロルチオキサントン、２-メチルチオキサントン、イソプロピルチオキサントン、２，４-ジイソプロピルチオキサントン、２，４-ジエチルチオキサントン等のチオキサントン系化合物、２，４，６-トリクロロ-ｓ-トリアジン、２-フェニル-４，６-ビス（トリクロロメチル）-ｓ-トリアジン、２-（ｐ-メトキシフェニル）-４，６-ビス（トリクロロメチル）-ｓ-トリアジン、２-（ｐ-トリル）-４，６-ビス（トリクロロメチル）-ｓ-トリアジン、２-ピペロニル-４，６-ビス（トリクロロメチル）-ｓ-トリアジン、２，４-ビス（トリクロロメチル）-６-スチリル-ｓ-トリアジン、２-（ナフト-１-イル）-４，６-ビス（トリクロロメチル）-ｓ-トリアジン、２-（４-メトキシ-ナフト-１-イル）-４，６-ビス（トリクロロメチル）-ｓ-トリアジン、２，４-トリクロロメチル-（ピペロニル）-６-トリアジン、２，４-トリクロロメチル（４'-メトキシスチリル）-６-トリアジン等のトリアジン系化合物、１，２-オクタンジオン，１-〔４-（フェニルチオ）-，２-（Ｏ-ベンゾイルオキシム）〕、Ｏ-（アセチル）-Ｎ-（１-フェニル-２-オキソ-２-（４'-メトキシ-ナフチル）エチリデン）ヒドロキシルアミン等のオキシムエステル系化合物、ビス（２，４，６-トリメチルベンゾイル）フェニルホスフィンオキサイド、２，４，６-トリメチルベンゾイルジフェニルホスフィンオキサイド等のホスフィン系化合物、９，１０-フェナンスレンキノン、カンファーキノン、エチルアントラキノン等のキノン系化合物、ボレート系化合物、カルバゾール系化合物、イミダゾール系化合物、チタノセン系化合物等が用いられる。これらの光重合開始剤は１種または２種以上混合して用いることができる。光重合開始剤の使用量は、着色組成物の全固形分量を基準として０．５〜５０質量％が好ましく、より好ましくは３〜３０質量％である。
【００４２】
さらに、増感剤として、トリエタノールアミン、メチルジエタノールアミン、トリイソプロパノールアミン、４-ジメチルアミノ安息香酸メチル、４-ジメチルアミノ安息香酸エチル、４-ジメチルアミノ安息香酸イソアミル、安息香酸２-ジメチルアミノエチル、４-ジメチルアミノ安息香酸２-エチルヘキシル、Ｎ，Ｎ-ジメチルパラトルイジン、４，４'-ビス（ジメチルアミノ）ベンゾフェノン、４，４'-ビス（ジエチルアミノ）ベンゾフェノン、４，４'-ビス（エチルメチルアミノ）ベンゾフェノン等のアミン系化合物を併用することもできる。これらの増感剤は１種または２種以上混合して用いることができる。増感剤の使用量は、光重合開始剤と増感剤の合計量を基準として０．５〜６０質量％が好ましく、より好ましくは３〜４０質量％である。
【００４３】
さらに、着色組成物には、連鎖移動剤としての働きをする多官能チオールを含有させることができる。多官能チオールは、チオール基を２個以上有する化合物であればよく、例えば、ヘキサンジチオール、デカンジチオール、１，４-ブタンジオールビスチオプロピオネート、１，４-ブタンジオールビスチオグリコレート、エチレングリコールビスチオグリコレート、エチレングリコールビスチオプロピオネート、トリメチロールプロパントリ
スチオグリコレート、トリメチロールプロパントリスチオプロピオネート、トリメチロールプロパントリス（３-メルカプトブチレート）、ペンタエリスリトールテトラキスチオグリコレート、ペンタエリスリトールテトラキスチオプロピオネート、トリメルカプトプロピオン酸トリス（２-ヒドロキシエチル）イソシアヌレート、１，４-ジメチルメルカプトベンゼン、２、４、６-トリメルカプト-ｓ-トリアジン、２-（Ｎ，Ｎ-ジブチルアミノ）-４，６-ジメルカプト-ｓ-トリアジン等が挙げられる。これらの多官能チオールは、１種または２種以上混合して用いることができる。
【００４４】
また必要に応じて、熱架橋剤としては、例えば、メラミン樹脂、エポキシ樹脂等が挙げられる。メラミン樹脂としては、アルキル化メラミン樹脂（メチル化メラミン樹脂、ブチル化メラミン樹脂など）、混合エーテル化メラミン樹脂等があり、高縮合タイプであっても低縮合タイプであってもよい。エポキシ樹脂としては、例えば、グリセロール・ポリグリシジルエーテル、トリメチロールプロパン・ポリグリシジルエーテル、レゾルシン・ジグリシジルエーテル、ネオペンチルグリコール・ジグリシジルエーテル、１，６−ヘキサンジオール・ジグリシジルエーテル、エチレングリコール（ポリエチレングリコール）・ジグリシジルエーテル等がある。これらは、いずれも単独あるいは２種類以上混合して使用することができる。
【００４５】
着色組成物は、必要に応じて有機溶剤を含有することができる。有機溶剤としては、例えばシクロヘキサノン、エチルセロソルブアセテート、ブチルセロソルブアセテート、１-メトキシ-２-プロピルアセテート、ジエチレングリコールジメチルエーテル、エチルベンゼン、エチレングリコールジエチルエーテル、キシレン、エチルセロソルブ、メチル-ｎアミルケトン、プロピレングリコールモノメチルエーテルトルエン、メチルエチルケトン、酢酸エチル、メタノール、エタノール、イソプロピルアルコール、ブタノール、イソブチルケトン、石油系溶剤等が挙げられ、これらを単独でもしくは混合して用いる。
【００４６】
透明基板上への画素の作製方法は、公知のフォトリソ法、印刷法、インクジェット法、エッチング法など何れの方法で作製しても構わない。しかし、高精細、分光特性の制御性、及び再現性等を考慮すれば、透明な樹脂中に顔料を、光開始剤、重合性モノマーと共に適当な溶剤に分散させた着色組成物を透明基板上に塗布製膜して着色層を形成し、着色層をパターン露光、現像することで一色の画素を形成する工程を各色に繰り返し行ってカラーフィルタを作製するフォトリソ法が好ましい。着色剤となる顔料と透明樹脂を分散させる方法としてはミルベース、３本ロール、ジェットミル等様々な方法があり特に限定されるものではない。
【００４７】
フォトリソ法などの一連の工程を、感光性着色組成物及びパターンを替え、必要な数だけ繰り返すことで必要な色数が組み合わされた着色パターン、すなわち複数色の画素を備えるカラーフィルタ基板を得ることができる。
【００４８】
本発明の液晶表示装置は、図１の一般的な外形の液晶表示装置１００に、上述の本発明によるカラーフィルタ、及び請求項６で規定する条件に適う白色ＬＥＤを用いることにより得ることができる。本発明の液晶表示装置は、カラーフィルタ基板の分光透過率と、条件に適う白色ＬＥＤを備えたバックライトユニットの分光放射輝度の相乗効果により、高色再現性とともに、高明度となることができる。
【００４９】
３波長ＬＥＤのバックライトユニットは、固体差の大きいＬＥＤを1種類のみ使用していることから、コストメリットが高く、それ故、より安価に液晶表示装置を作製することができる。
【００５０】
より好ましい白色ＬＥＤとしては、３６０ｎｍから４３０ｎｍの波長範囲に発光ピークを
持つ１次光を出射する発光素子と、前記1次光により励起されて４３０ｎｍから４６０ｎｍの波長範囲に発光強度のピーク波長を有する青色光を発光する青色蛍光体と、前記1次光により励起されて５２０ｎｍから５６０ｎｍの波長範囲に発光強度のピーク波長を有する緑色光を発光する緑色蛍光体と、前記1次光により励起されて６００ｎｍから６５０ｎｍの波長範囲に発光強度のピーク波長を有する赤色光を発光する赤色蛍光体とを具備し、請求項６で規定する条件に適う３色ＬＥＤを挙げることができる。
【００５１】
白色ＬＥＤの設置方式としては、図１のように側面に配設しアクリル板等の透光性の導光板を用いて光を面状に変換して面光源を得る方法（エッジライト方式）だけではなく、液晶素子の背面直下に配設する方法（直下方式）を採ることができる。高輝度が必要な用途については直下方式が、薄型化が必要な用途についてはエッジライト方式がそれぞれ好適である。
【００５２】
本発明の液晶表示装置は、偏光フィルム１１上に、タッチパネルやカバーガラスを貼り合わせても良く、カラーフィルタ基板１に、タッチセンシング用のタッチ電極あるいはタッチセンシング機能素子が具備されても良い。オーバーコート層８上には、透明電極が具備されても良い。
【実施例】
【００５３】
以下に、本発明に関わる実施例を、比較例と併せて説明する。実施例は本発明の趣旨を逸脱しない範囲においてこれに限定されるものではない。
【００５４】
［着色組成物］
実施例、及び比較例のカラーフィルタ作製に用いる、着色組成物を着色するための着色剤には以下のものを使用した。
【００５５】
赤色用顔料：Ｃ．Ｉ．Ｐｉｇｍｅｎｔ  Ｒｅｄ  ２５４（チバ・スペシャルティ・ケミカルズ社製「イルガーフォーレッド  Ｂ−ＣＦ」）、及びＣ．Ｉ．Ｐｉｇｍｅｎｔ  Ｙｅｌｌｏｗ  １５０（バイエル社製「ファンチョンファーストイエロー  Ｙ−５６８８」）
【００５６】
緑色用顔料：アルミフタロシアニン顔料、C.I.Ｐｉｇｍｅｎｔ  Ｇｒｅｅｎ  ５８（大日本インキ化学工業（株）「Ｐｈｔｈａｌｏｃｙａｎｉｎｅ Ｇｒｅｅｎ Ａ110」）、Ｃ．Ｉ．Ｐｉｇｍｅｎｔ  Ｇｒｅｅｎ  ７（東洋インキ製造（株）製「ＬＩＯＮＯＬ  ＧＲＥＥＮ  ＹＳ−７」）、Ｃ．Ｉ．Ｐｉｇｍｅｎｔ  Ｙｅｌｌｏｗ  １５０（バイエル社製「ファンチョンファーストイエロー  Ｙ−５６８８」）、Ｃ．Ｉ．Ｐｉｇｍｅｎｔ  Ｂｌｕｅ  １５：３、及びＣ．Ｉ．Ｐｉｇｍｅｎｔ  Ｙｅｌｌｏｗ  １３８（ＢＡＳＦ社製「ＰＡＬＩＯＴＯＬ  ＹＥＬＬＯＷ  Ｋ0  961ＨＤ」
【００５７】
青色用顔料：Ｃ．Ｉ．Ｐｉｇｍｅｎｔ  Ｂｌｕｅ  １５：６（東洋インキ製造（株）製「リオノールブルーＥＳ」）Ｃ．Ｉ．Ｐｉｇｍｅｎｔ  Ｖｉｏｌｅｔ  ２３（ＢＡＳＦ社製「パリオゲンバイオレット  ５８９０」）
【００５８】
（顔料分散体の製造方法）
表１に示した顔料、後述する顔料誘導体１〜４、及びアクリル樹脂溶液の混合物、有機溶剤としてプロピレングリコールモノメチルエーテルアセテート（PGMEA）を均一に撹拌混合した後、直径１．０ｍｍのジルコニアビーズを用いて、アイガーミル（アイガージャパン社製「ミニモデルＭ−２５０ＭＫII」）で３時間分散した後、５μｍのフィルタで濾過し、赤色顔料分散体ＰＲ−１を作製した。同様にして緑色顔料分散体ＰＧ−１〜ＰＧ５、及び青色顔料分散体ＰＢ−１を作製した。
【００５９】
【表１】
2016170192.tif 000005
顔料分散体の組成（ｗｔ％）
【００６０】
顔料誘導体１〜４の化学構造式を以下に示す。
【化５】
2016170192.tif 000006
顔料誘導体１の化学構造式    ・・・・（化学構造式４）
【化６】
2016170192.tif 000007
顔料誘導体２の化学構造式    ・・・・（化学構造式５）
【化７】
2016170192.tif 000008
顔料誘導体３の化学構造式    ・・・・（化学構造式６）
【化８】
2016170192.tif 000009
顔料誘導体４の化学構造式    ・・・・（化学構造式７）
【００６１】
（着色組成物の製造方法）
表２に示す組成（ｗｔ％）の混合物を均一になるように攪拌混合した後、１μｍのフィルタで濾過して赤色感光性着色組成物Ｒ−1を作製した。同様にして緑色感光性着色組成物Ｇ−1〜Ｇ−５、及び青色感光性着色組成物Ｂ−1を作製した。
【００６２】
【表２】
2016170192.tif 000010
着色組成物の組成（ｗｔ％）
【００６３】
表２の青色着色組成物の作製には以下の材料を用いた。モノマー：ジペンタエリスリトールペンタ/ヘキサアクリレート混合物（東亜合成社製「Ｍ−４０２」）、
光重合開始剤１：2−ジメチルアミノ−2−（4−メチル−ベンジル）−1−（4−モルフォリン−4−イル−フェニル）−ブタン−1−オン（チバ・スペシャルティー・ケミカルズ社製「イルガキュア３７９」）、
光重合開始剤２：エタノン，１−［９−エチル−６−［２−メチル−４−（２，２−ジメチル−１，３−ジオキソラニル）メトキシベンゾイル］−９．Ｈ．−カルバゾール−３−イル］−，１−（Ｏ−アセチルオキシム）（（株）ＡＤＥＫＡ製「Ｎ−１９１９」）
添加剤：ビッグケミー社製  「ＢＹＫ-３７９」
【００６４】
（黒色組成物の製造方法）
バインダ樹脂（樹脂Ａ、固形分５０．０％）１２．１ｇに対し、ジペンタエリスリトールペンタ／ヘキサアクリレート混合物（日本化薬社製「ＫＡＹＡＲＡＤＤＰＨＡ」）１．８９ｇ、光ラジカル重合開始剤（ＡＤＥＫＡ社製「ＮＣＩ‐８３１」）０．６３ｇ、表面調整剤（ビックケミー社製「ＢＹＫ‐３２３」）の１％プロピレングリコールモノメチルアセテート溶液０．６６ｇ、カーボンブラック分散液(固形分２２．７％)３２．１４ｇ、シランカップリング剤（信越化学「ＫＢＥ−９００７」）の１０％プロピレングリコールモノメチルエーテルアセテート溶液０．６６ｇ、熱ラジカル重合開始剤（和光純薬工業社製「Ｖ‐５９」）０．１３ｇ及びプロピレングリコールモノメチルエーテルアセテート５１．７９ｇを加えてよく攪拌し、黒色感光性樹脂組成物Ｎｏ．１の１００ｇ（固形分１３．３９％、カーボンブラック顔料濃度４５．５７ｗｔ％）を得た。
【００６５】
［ブラックマトリックス基板の製造］
スピンコーターを使用してベーク後の膜厚が１．５０μｍになるよう回転数を調整し、ガラス基板（コーニング社製「ＥＡＧＬＥ  ＸＧ」）上に上記黒色組成物の塗膜を形成した。乾燥後、９０℃のホットプレートで１分間プリベイクした。次に、所定のパターンを有するフォトマスクを介し、超高圧水銀ランプ（照度２６ｍＷ/ｃｍ２）を用いて黒色組成物の塗膜に紫外光を１００ｍＪ／ｃｍ２照射した。続いて、２．５ｗｔ％炭酸ナトリウム水溶液で現像し、２３０℃のクリーンオーブンで２０分間ベークすることでブラックマトリックス基板を作製した。
【００６６】
［カラーフィルタ基板の作製］
上記のブラックマトリックス基板上にスピンコート法により、上記表２の赤色着色組成物Ｒ−１の塗膜を形成した。乾燥後、ブラックマトリックスの開口部に対応した所定のパターンを有するフォトマスクを介し、超高圧水銀ランプ（照度２６ｍＷ/ｃｍ２）を用いて赤色感光性樹脂組成物の塗膜に紫外光を１００ｍＪ／ｃｍ２照射した。続いて、２．５ｗｔ％炭酸ナトリウム水溶液で現像し、２３０℃のクリーンオーブンで２０分間ベークすることでブラックマトリックス基板上に赤色画素を形成した。同様の操作を上記表２の緑色着色組成物Ｇ−1からＧ−５、青色着色組成物Ｂ−1を用いて行うことにより、カラーフィルタ基板ＣＦ−1からＣＦ−５を得た。
【００６７】
［液晶表示装置の作製］
上記の方法で作製したカラーフィルタ基板ＣＦ−１からＣＦ−５と、青色ＬＥＤに緑色と赤色の蛍光体を塗布することで白色化した３波長ＬＥＤ白色光源ＬＥＤ−１を具備するバックライトユニットを組み合わせて液晶表示装置を作製した結果を実施例１から３、及び比較例１、２とした。同様に、カラーフィルタ基板ＣＦ−１からＣＦ−３と、青色ＬＥＤに緑色と赤色の蛍光体を塗布することで白色化した別の３波長ＬＥＤ白色光源ＬＥＤ−２を具備するバックライトユニットを組み合わせて液晶表示装置を作製した結果を比較例３から５、カラーフィルタ基板ＣＦ−１からＣＦ−３と、青色ＬＥＤに黄色蛍光体を塗布することで白色化した２波長ＬＥＤ白色光源ＬＥＤ−３を具備するバックライユニットを組み合わせて液晶表示装置を作製した結果を比較例６から８とした。
【００６８】
上記のＬＥＤ−１、２、３を光源とするバックライトユニットの相対分光放射輝度を各々図２、図３、図４に示す。
【００６９】
作製したカラーフィルタ基板ＣＦ−1〜５と上記のＬＥＤ−１〜３を具備するバックライトユニットの組み合わせ条件、及び評価結果を、表３及び表４にまとめて、実施例１から３、及び比較例１から８として示す。
【００７０】
【表３】
2016170192.tif 000011
表３は実施例１〜３、比較例１〜２のまとめである。
【００７１】
【表４】
2016170192.tif 000012
表４は比較例３〜８のまとめである。
【００７２】
尚、表３、表４では、ＬＥＤ−１、２、３を光源とする各々のバックライトユニットの輝度のピーク比I（R）／I（G）、及びI（R）／I（B）を求め、数式１、及び数式２で示される範囲内にある場合、緑色画素の固形分中のアルミフタロシアニン、ピグメントイエロー１３８、ピグメントグリーン５８の合計含有率（ｗｔ％）が、２５ｗｔ％以上、５０ｗｔ％以下にある場合、緑色画素の膜厚が３μｍ以下である場合を〇としている。
【００７３】
色度、明度、ＮＴＳＣ比の評価は、緑色画素の色度座標ｙが０．７以上である場合、明度Ｙが４０以上である場合、ＮＴＳＣ比が９５％より大きい場合を〇とした。尚、それらの値は、各カラーフィルタの分光透過率を顕微分光測光装置OSP-2000（オリンパス光学工業社製）を使用して測定し、図２〜図４の相対分光放射輝度の結果を用いて求めた。
【００７４】
表３から分かるように、実施例１、２、３のカラーフィルタ基板ＣＦ−１、ＣＦ−２、ＣＦ−３と、ＬＥＤ−１を具備するバックライトユニットを用いた液晶表示装置においては、色再現性、明度ともに良好であり、画素の液晶配向不良が発生することもなく、良好な表示品位が得られた。
【００７５】
比較例１のカラーフィルタ基板ＣＦ−４と、ＬＥＤ−１を具備するバックライトユニットを用いた液晶表示装置においては、緑色画素にアルミフタロシアニンを含んでいないため
誘電正接が大きくなるとともに、ピグメントイエロー１３８、ピグメントグリーン５８も含んでいないため、明度が低くなり、良好な表示特性が得られなかった。
【００７６】
比較例２のカラーフィルタ基板ＣＦ−５と、ＬＥＤ−１を具備するバックライトユニットを用いた液晶表示装置においては、アルミフタロシアニンを含んでいないことに加えて、緑色画素の膜厚が過大になった結果、液晶配向不良が発生し、良好な表示特性が得られなかった。
【００７７】
比較例３から８の液晶表示装置は、カラーフィルタ基板ＣＦ−１〜ＣＦ−３を用いたが、ＬＥＤ−２、またはＬＥＤ−３を具備するバックライトを用いたことで、色再現域が小さくなり、良好な表示特性が得られなかった。
【符号の説明】
【００７８】
１  ・・・  カラーフィルタ基板
２  ・・・  液晶層
３  ・・・  ＴＦＴアレイ基板
４  ・・・  バックライトユニット
５  ・・・  液晶パネル
７  ・・・  カラーフィルタ
８  ・・・  オーバーコート
９、１０・・・白色ＬＥＤ
１１  ・・・  偏光フィルム
１２  ・・・  接着層
１３  ・・・  導光板
１４  ・・・  反射板
１５  ・・・  基板
１６  ・・・  ＴＦＴアレイ部
１７  ・・・  基板
１００・・・  液晶表示装置
【図１】
2016170192.tif 000014
【図２】
2016170192.tif 000015
【図３】
2016170192.tif 000016
【図４】
2016170192.tif 000017